(57)【要約】【課題】  ろう付時の製造コストを上昇させること無く安定したろう付を可能とし、ろう付性に優れた熱交換器用アルミニウム合金材、及びそれを用いた熱交換器用ヘッダーを提供する。【解決手段】  ろう付組成物からなる塗膜２が、アルミニウム合金基材１と接する下層２１、及び上層２２からなる２コート塗膜とされており、Ｓｉ粉末を含む層を下層２１に配し、Ａｌ若しくはＡｌ−Ｓｉ系合金粉末を含む層を上層２２に配してなる構成としている。これにより、ヘッダー等のようにろう材を多量に必要とし、ろう付用組成物が多量に塗布されて用いられる部材であっても、高いろう付性を実現できる熱交換器用アルミニウム合金材１が安価に得られる。従って、熱交換器用アルミニウム合金材１が用いられる熱交換器の信頼性が向上し、また、製造コストを低減することが可能となる。【選択図】    図１
2006305602.tif 000002
【特許請求の範囲】
【請求項１】
Ａｌ粉末、Ｓｉ粉末、及びＡｌ−Ｓｉ系合金粉末を含み、且つフッ化物系フラックスとバインダを含むろう付用組成物が塗布されたアルミニウム合金材において、
前記ろう付組成物からなる塗膜が、アルミニウム合金基材と接する下層、及び上層からなる２コート塗膜とされており、
Ｓｉ粉末を含む層を前記下層に配し、
Ａｌ若しくはＡｌ−Ｓｉ系合金粉末を含む層を前記上層に配してなることを特徴とするろう付性に優れた熱交換器用アルミニウム合金材。
【請求項２】
前記塗膜中において、前記下層及び上層を合わせたＳｉの含有量が２２ｇ／ｍ２以上であることを特徴とする請求項１に記載のろう付性に優れた熱交換器用アルミニウム合金材。
【請求項３】
前記塗膜は、前記下層及び上層を合わせたＡｌ粉末、Ｓｉ粉末、及びＡｌ-Ｓｉ系合金粉末の合計塗布量が１１０ｇ／ｍ２以下であることを特徴とする請求項１又は２に記載のろう付性に優れた熱交換器用アルミニウム合金材。
【請求項４】
前記塗膜中において、前記下層に含まれるＳｉの含有量が、前記塗膜中に含まれるＡｌの含有量に対して、重量比で８０％以下であることを特徴とする請求項１〜３の何れかに記載のろう付性に優れた熱交換器用アルミニウム合金材。
【請求項５】
前記上層のＡｌ−Ｓｉ系合金粉末中のＳｉ含有量の割合が、重量比で５０％以下であることを特徴とする請求項１〜４の何れかに記載のろう付性に優れた熱交換器用アルミニウム合金材。
【請求項６】
請求項１〜５の何れかに記載のろう付性に優れた熱交換器用アルミニウム合金材からなることを特徴とする熱交換器用ヘッダー。
【発明の詳細な説明】
【技術分野】
【０００１】
本発明は、ろう付性に優れた熱交換器用アルミニウム合金材、及びそれを用いた熱交換器用ヘッダーに関する。
【背景技術】
【０００２】
従来、ラジエータやヒータコア等の水冷式の自動車用熱交換器に用いられるヘッダー材では、片面にＡｌ-Ｓｉ系ろう材、もう一方の面にＪＩＳ規定７０７２合金などの犠牲陽極皮材をクラッドしたブレージングシートが使用されており、ベアフィン材と組み合わされ、ろう付けされて使用されている。
また、コンデンサ等のカーエアコン用材料においては、押出し多穴管と、両面にろう材をクラッドした、所謂クラッドフィン材が組み合わされ、ろう付けされて使用されている。これらの熱交換器におけるろう付け方法として従来、真空ろう付け方法と、ろう付け前にフラックスを塗布し、窒素ガス等の不活性ガス雰囲気中でろう付けする方法の２種類が知られている。
【０００３】
また、最近では、これらのようなクラッド材を使用することなくろう付けする技術が開発されてきており、例えば、アルミニウム、銅、黄銅、鋼などの表面にＳｉ、Ｃｕ、Ｇｅとフラックスからなる組成物を塗布してろう付けする方法が提案されている（例えば、特許文献１）。
この特許文献１に記載の技術は、カーエアコンのコンデンサなどに応用され、押出多穴管に塗布したろう材組成物とベアフィンと組み合わせにより接合した熱交換器が実用化されており、以下のような過程でろう付が進行する。
（１）ろう付け熱処理の昇温課程においてフラックスが加熱されて活性化する。
（２）活性化したフラックスがアルミニウム合金材料表面とＳｉ粉末表面の酸化皮膜を破壊する。
（３）酸化皮膜が破壊された後、それぞれの金属が接触することにより固相拡散が進行し、Ａｌ-Ｓｉ合金共晶組成となった部分から溶解し、ろう材層を形成する。
【０００４】
また、ろう付用組成物がＳｉとフッ化物系フラックスを含み、さらにＡｌ及び不可避不純物を含んでおり、Ｓｉ含有量がフッ化物系フラックスを除く元素の合計含有量に対して重量％で３〜１５％とされ、且つ、フッ化物系フラックスを除く元素の合計とフッ化物系フラックスとが重量比で９９．９：０．１〜７０：３０の割合の範囲で配合されたろう付用組成物を用いて、窒素ガス雰囲気中でアルミニウム合金材をろう付するものが提案されている（例えば、特許文献２）。
【特許文献１】特表平６−５０４４８５号公報
【特許文献２】特開平５−１７７３８６号公報
【発明の開示】
【発明が解決しようとする課題】
【０００５】
特許文献１及び２に記載された熱交換器用アルミニウム合金材では、ろう材としてＳｉ粉末が含有されてなるろう付用組成物を、アルミニウム合金材の表面に塗布してろう付を行う構成となっている。
【０００６】
しかしながら、特許文献１及び２に記載された熱交換器用アルミニウム合金材の構成では、特にヘッダープレート材等のように厚みがあり、ろう材を多量に必要とする部材のろう付を行う際には、チューブ材等のようにろう材が少量で済む部材にも多量のろう材を供給することになる。ろう材量を多くしたい場所においてＳｉ粉末の塗布量を増加すると、少ない場所と同じ比率のフラックス量ではろう付けができず、フラックスの比率を増やさざるを得ない状況となる問題がある。例えば、粉末ろう付けにおいてはアルミニウム表面にシリコン粉末が接触することになるので、ある一定量以上のろう材（Ｓｉ粉末）を塗ってもアルミニウム表面に接触できるろう材には限度があり、過剰に塗布したろう材（Ｓｉ粉末）がろう付けに寄与しないばかりか、ろう付けの阻害要因となってしまうとともに、製造コストが上昇してしまうという問題がある。
【０００７】
以下に、ろう付け用組成物のろう付け時の状態を更に詳細に説明する。
Ａｌ合金からなる熱交換器のヘッダーなどの被ろう付材に塗布された純Ｓｉ粉末においては、Ｓｉの融点が１４２７℃であるが、ろう付け加熱を通してＳｉと被ろう付材のＡｌが相互拡散して低融点（Ａｌ−Ｓｉ系２元状態図の固相線温度５７７℃）のＡｌ−Ｓｉろう合金を形成する。
拡散を通しての金属原子間または原子間の反応は、被ろう付材のＡｌに対して最前線に位置する（界面に位置する）Ｓｉ粒しか関与せず、仮に多くのＳｉ粒を添加しても未反応のＳｉ粒子が残留するだけに終始するので、微細なＳｉ粒子の場合に、供給したＳｉ粉末の量の割にはろう付け後に生成されるフィレット形成に関与できるろう材が少ないという事情があった。これはＳｉが生成する酸化皮膜の影響も一因をなしている。
従って、純Ｓｉの微細粉末では充分なフィレットが得難く、フラックスの酸化皮膜破壊作用を促進する技術の登場が望まれている。
ここで例えば、フラックスの添加量を増加させると、上述の酸化皮膜の破壊作用を促進できるが、無駄なフラックスが増えてコストが上昇するだけでなく、ろう付け時に熱交換器部品を組み立てる初期組立段階での継手間の隙間が無駄なフラックスの介在により大きくなり、ひいては、ろうの充填性を阻害する問題がある。
【０００８】
本発明は上記事情に鑑みてなされたもので、ろう付時の製造コストを上昇させること無く安定したろう付を可能とし、ろう付性に優れた熱交換器用アルミニウム合金材、及びそれを用いた熱交換器用ヘッダーを提供することを目的とする。
【課題を解決するための手段】
【０００９】
本出願人は、ろう付性に優れた熱交換器用アルミニウム合金材を得るべく検討を重ね、以下の構成の熱交換器用アルミニウム合金材、及びそれを用いた熱交換器用ヘッダーを得るに至った。
請求項１に記載の発明は、Ａｌ粉末、Ｓｉ粉末、及びＡｌ−Ｓｉ系合金粉末を含み、且つフッ化物系フラックスとバインダを含むろう付用組成物が塗布されたアルミニウム合金材において、前記ろう付組成物からなる塗膜が、アルミニウム合金基材と接する下層、及び上層からなる２コート塗膜とされており、Ｓｉ粉末を含む層を前記下層に配し、Ａｌ若しくはＡｌ−Ｓｉ系合金粉末を含む層を前記上層に配してなることを特徴とするろう付性に優れた熱交換器用アルミニウム合金材に関する。
請求項２に記載の発明は、請求項１に記載の塗膜中において、前記下層及び上層を合わせたＳｉの含有量が２２ｇ／ｍ２以上であることを特徴とする。
請求項３に記載の発明は、請求項１又は２に記載の塗膜において、前記下層及び上層を合わせたＡｌ粉末、Ｓｉ粉末、及びＡｌ-Ｓｉ系合金粉末の合計塗布量が１１０ｇ／ｍ２以下であることを特徴とする。
請求項４に記載の発明は、請求項１〜３の何れかに記載の塗膜中において、前記下層に含まれるＳｉの含有量が、前記塗膜中に含まれるＡｌの含有量に対して、重量比で８０％以下であることを特徴とする。
請求項５に記載の発明は、請求項１〜４の何れかに記載の上層のＡｌ−Ｓｉ系合金粉末中のＳｉ含有量の割合が、重量比で５０％以下であることを特徴とする。
請求項６に記載の発明の熱交換器用ヘッダーは、請求項１〜５の何れかに記載のろう付性に優れた熱交換器用アルミニウム合金材からなることを特徴とする。
【発明の効果】
【００１０】
本発明のろう付性に優れた熱交換器用アルミニウム合金材では、ろう付組成物からなる塗膜が、アルミニウム合金基材と接する下層、及び上層からなる２コート塗膜とされており、Ｓｉ粉末を含む層を前記下層に配し、Ａｌ若しくはＡｌ−Ｓｉ系合金粉末を含む層を前記上層に配してなる構成としている。
これにより、ヘッダープレート等のようにろう材を多量に必要とし、ろう付用組成物が多量に塗布されて用いられる部材であっても、高いろう付性を実現できる熱交換器用アルミニウム合金材が安価に得られる。
従って、熱交換器用アルミニウム合金材が用いられる熱交換器の信頼性が向上し、また、製造コストを低減することが可能となる。
【発明を実施するための最良の形態】
【００１１】
以下、本発明に係る熱交換器用アルミニウム合金材（以下、アルミ合金材と略称することがある）の実施の形態について説明する。
図１に示すように、本実施形態のアルミ合金材１は、Ａｌ粉末、Ｓｉ粉末、及びＡｌ−Ｓｉ系合金粉末を含み、且つフッ化物系フラックスとバインダを含むろう付用組成物が塗布されており、該ろう付組成物からなる塗膜２が、アルミ合金基材１ａと接する下層２１、及び上層２２からなる２コート塗膜とされており、Ｓｉ粉末を含む層を下層２１に配し、Ａｌ若しくはＡｌ−Ｓｉ系合金粉末を含む層を上層２２に配して概略構成されている。
【００１２】
また、本実施形態の熱交換器用アルミニウム合金材１では、塗膜２中において、下層２１及び上層２２を合わせたＳｉの含有量が２２ｇ／ｍ２以上として構成されている。
また、本実施形態の熱交換器用アルミニウム合金材１では、前記塗膜２は、下層２１及び上層２２を合わせたＡｌ粉末、Ｓｉ粉末、及びＡｌ-Ｓｉ系合金粉末の合計塗布量が１１０ｇ／ｍ２以下として構成されている。
また、本実施形態の熱交換器用アルミニウム合金材１では、塗膜２中において、下層２１に含まれるＳｉの含有量が、塗膜２に含まれるＡｌの含有量に対して、重量比で８０％以下、より好ましくは５０％以下となるように構成されている。
また、本実施形態の熱交換器用アルミニウム合金材１では、上層２２のＡｌ−Ｓｉ系合金粉末中のＳｉ含有量の割合が、重量比で５０％以下、より好ましくは３５％となるように構成されている。
本実施形態の熱交換器用アルミニウム合金材１は、図２に示すような、熱交換器１１に組み込まれるヘッダー１２をなす合金材として用いることができる。
【００１３】
図２に示す熱交換器１１は、離間して左右に配置されている一対のヘッダータンク（ヘッダー）１２ａ、１２ｂと、これらヘッダータンク１２ａ、１２ｂの間に互いに並行に間隔をあけて設けられたアルミニウム合金製の複数の扁平型のチューブ１３と、これら隣接するチューブ１３とチューブ１３の間に架設されるように設けられた波形のフィン１４とから概略構成されている。
そして、熱交換器１１において、ヘッダータンク１２ａ、１２ｂとチューブ１３は、ヘッダータンク１２ａ、１２ｂの側面に複数整列形成された図示略のスロット（差込孔）に各チューブ１３の端部を差し込み、差込部分の周りに配置したろう材を用いて両者を相互にろう付するとともに、チューブ１３とフィン１４は、チューブ１３の上下面に塗布したろう付け用組成物を用いて両者を相互にろう付けすることで組み立てられている。
【００１４】
以下に、本実施形態のアルミ合金材１の各構成、及び成分組成についての詳細を説明する。
【００１５】
［アルミ合金基材］
アルミ合金基材１ａは、本実施形態のアルミ合金材１の基材であり、Ａｌに、必要に応じて強度特性や耐エロージョン性等を向上させるための各種元素が添加されてなる。
【００１６】
［ろう付用組成物］
ろう付用組成物は、アルミ合金基材１ａの表面に塗布されて、下層２１及び上層２２からなる塗膜２を形成するものであり、下層２１及び上層２２に含有される粉末に、後述するフッ化物系フラックス及びバインダが配合されてなる。
図１に示すように、下層２１は、アルミ合金基材１ａに接して形成され、後述するＳｉ粉末を含む層が配されている。
上層２２は、下層２１の表面（つまり、アルミ合金基材１ａとは反対面）に接して形成され、後述するＡｌ若しくはＡｌ-Ｓｉ系合金粉末を含む層が配されている。
なお、図１では、塗膜２をアルミ合金基材１ａの両面に配した例を示しているが、塗膜２をアルミ合金基材１ａの片面にのみ配した構成としても良い。
以下に、本実施形態で用いるろう付組成物の成分組成について詳述する。
【００１７】
「Ｓｉ粉末及びＡｌ−Ｓｉ系合金粉末」
Ｓｉ粉末は、後述するフラックス及びバインダとともにろう付用組成物をなし、Ｓｉ及び不可避的不純物からなる粉末ろうであり、ろう材層を形成する。
Ｓｉ粉末は、本実施形態のアルミ合金材１では下層２１の成分組成として用いられており、下層２１はアルミ合金基材１ａの表面と接して設けられ、下層２１の表面に接して上層２２が設けられている。
【００１８】
Ａｌ-Ｓｉ系合金粉末は、後述するフラックス及びバインダとともにろう付用組成物をなし、Ｓｉと残部Ａｌ及び不可避不純物とからなる合金粉末ろうであり、ろう材層を形成する。
Ａｌ-Ｓｉ系合金粉末は、本実施形態のアルミ合金材１では上層２２の成分組成として用いられており、上層２２は、上述の下層２１の表面に接して設けられている。
【００１９】
Ｓｉ粉末の含有量は、下層２１及び上層２２を合わせた総含有量が２２ｇ／ｍ２以上であることが好ましい。
Ｓｉ粉末の総含有量が２２ｇ／ｍ２未満だと、下層２１及び上層２２からなる２コート構成によるろう付性向上の効果が得られにくく、また、製造コストが上昇する虞がある。
【００２０】
塗膜２の、アルミ合金基材１ａに対するＡｌ粉末、Ｓｉ粉末、及びＡｌ-Ｓｉ系合金粉末の合計塗布量は、下層２１及び上層２２を合わせて１１０ｇ／ｍ２以下であることが好ましい。
合計塗布量が１１０ｇ／ｍ２を超えると、アルミ合金基材１ａへのＳｉ粉末の塗布量が増えるため、ろう付用組成物中のフラックス比率を増加させる必要があり、製造コストが上昇してしまう。一定量以上のろう材（Ｓｉ粉末）を塗ってもアルミ合金基材１ａの表面に接触できるろう材には限度があるため、過剰に塗布したＳｉ粉末はろう付けに寄与しないばかりか、ろう付けの阻害要因となってしまうとともに、製造コストが上昇してしまう。
また、合計塗布量が１１０ｇ／ｍ２を超えると、アルミ合金基材１ａの成形前に、Ａｌ粉末、Ｓｉ粉末、及びＡｌ-Ｓｉ系合金粉末を塗布して使用する場合等に、例えばチューブを挿入するスロット（孔）のプレス加工時の、塗膜２の剥離量が多くなり、熱交換器の製造工程においてトラブルの要因となる虞がある。塗膜２の剥離量が多いと、接合部に有効に働くろう材を失うとともに、ヘッダー加工工程において剥離物が異物となり、プレス不具合が生じる虞がある。塗膜２が若干剥離する程度であれば、ろう付性に大きな影響は無いが、剥離物（異物）が蓄積された場合に、プレス不具合が生じる虞がある。
【００２１】
下層２１のＳｉ粉末量は、塗膜２に含有されるＡｌ量に対する含有量が、重量比で８０％以下が好ましく、５０％以下が最も好ましい。
下層２１のＳｉ粉末量の、塗膜２に含有されるＡｌ量に対する含有量が８０％を超えると、拡散対象のＡｌが不足するため、ろう付性が低下する。
【００２２】
上層２２に配されるＡｌ-Ｓｉ系合金粉末は、その組成成分において、Ｓｉの割合が重量比で５０％以下が好ましく、３５％以下が最も好ましい。
上層２２に配されるＡｌ-Ｓｉ系合金粉末中のＳｉの割合が５０％を超えると、Ａｌ-Ｓｉ系合金粉末そのもののろう形成性が低下し、ろう付性（ろう形成性）が低下する。
【００２３】
Ａｌは、Ａｌ−Ｓｉ系合金粉末の酸化皮膜の成長を抑制し、特に後述するフッ化物系フラックスの効果を有効に作用させる。
【００２４】
［フッ化物系フラックス］
フッ化物系フラックスは、後述するバインダとともに、粉末ろうに配合され、ろう付用組成物をなす。
フッ化物系フラックスは、Ｋ１−３ＡｌＦ４−６、ＺｎＦ２、ＫＺｎＦ３、Ｋ２ＳｉＦ６の内、何れかを単独、或いは２種類以上を混合した成分の粉末を用いることが好ましい。
また、上述したフッ化物系フラックスの他、例えば、他のＡｌ含有フッ化物系フラックスやＺｎ含有フッ化物系フラックスを用いても良い。
【００２５】
上述のろう付用組成物には、更に、アクリル系樹脂等からなるバインダが配合され、このバインダを含むＳｉ粉末を用いたろう付用組成物がアルミ合金基材１ａの表面に下層２１として塗布される。また、下層２１の表面には、Ａｌ若しくはＡｌ-Ｓｉ系合金粉末を用いてフッ化物系フラックス及びバインダが配合されたろう付用組成物が、上層２２として設けられる。
【００２６】
上述のろう付用組成物には、Ｓｉを有する粉末ろうが含まれるため、ろう付けの際は、Ｓｉがアルミ合金基材の表面から内部に侵入することによってＳｉ拡散層が形成され、また、アルミ合金基材の表面に溶融したろう材層が形成される。
なお、フッ化物系フラックスは、下層２１及び上層２２の何れか一方、又は両方に必要であり、バインダは、下層２１及び上層２２の両方に必要である。
【００２７】
図２に示すように、本実施形態のアルミ合金材１を用いた熱交換器１１の組立、ろう付を行う際は、ろう付用組成物が塗布されてなる塗膜２（下層２１及び上層２２）が表面に設けられたヘッダータンク１２ａ、１２ｂに、チューブ１３及びフィン材１４を組み付けた後、窒素雰囲気中等の適当な雰囲気で適温に加熱してろう材を溶解させる。
ろう付熱処理は、５８０℃乃至６１０℃程度で行うことが好ましく、保持時間は１分乃至１０分程度が好ましい。
ろう付時の温度が５８０℃未満だと、ろう材及びアルミ合金基材の一部溶解が進まず、良好なろう付を行うことが困難になる。
ろう付時の温度が６１０℃を超えると、著しい侵食が生じる虞がある。
【００２８】
上述の熱交換器１１の構造によれば、チューブ１３を差し込むためのスロット（図示略）が側面に設けられたヘッダータンク１２ａ、１２ｂにチューブ１３が接合されているので、組立品全体のろう付け後の強度を高くすることができる。
【００２９】
なお、図２に示す例では、ヘッダータンクの形状は断面四角形状となっているが、これには限定されず、例えば、丸型パイプ状のヘッダータンクであっても良い。
また、ヘッダータンクは１つの部材（１ピース）からなる構成である必要は無く、例えば、縦割り半パイプ状のヘッダータンク半体を組み合わせてパイプ状とした構造の、２ピース型のヘッダータンク等であっても良く、適宜決定すれば良い。
【００３０】
図３は、本実施形態のアルミ合金材を自動車用ラジエータに適用する場合の一例を説明するものである。
ラジエータ２１は、上部タンク及び下部タンクと、これらのタンクを接続する複数のチューブと、該複数のチューブの間に配置されたフィン材とから構成される。図３においてはこの構造のラジエータ２１の上部タンク（ヘッダー）２２、チューブ２３及びフィン材２４の部分断面構造を示している。
図示例のラジエータ２１において、本実施形態のろう付性に優れた熱交換器用アルミニウム合金材を上部タンクに用いた構成とした場合には、図２に示す熱交換器１１の場合と同様に、組立品全体のろう付け後の強度を高くすることができる。
【００３１】
以上、説明したように、本実施形態のろう付性に優れた熱交換器用アルミニウム合金材１によれば、ろう付組成物からなる塗膜２が、アルミ合金基材１ａと接する下層２１、及び上層２２からなる２コート塗膜とされており、Ｓｉ粉末を含む層を下層２１に配し、Ａｌ若しくはＡｌ−Ｓｉ系合金粉末を含む層を上層２２に配してなる構成としている。
これにより、ヘッダープレート等のようにろう材を多量に必要とし、ろう付用組成物が多量に塗布されて用いられる部材であっても、高いろう付性を実現できる熱交換器用アルミニウム合金材が安価に得られる。
従って、熱交換器用アルミニウム合金材が用いられる熱交換器の信頼性が向上し、また、製造コストを低減することが可能となる。
【実施例】
【００３２】
以下に、本発明にかかる熱交換器用アルミニウム合金材の実施例について説明する。
下記表１に示す各実施例及び比較例の成分組成条件で、本発明に係るアルミ合金材（実施例）、及び従来のアルミ合金材（比較例）を作製し、以下の各項目について評価を行った。
【００３３】
［作製工程］
アルミニウム合金基材として、３００３、調質Ｏ材、板厚１ｍｍの板材を用いた。
ろう付用組成物として、各実施例及び比較例に示す各成分組成の粉末ろうを用い、この粉末ろうにノコロックフラックスとして、日本ソルベイ株式会社製  ＮＯＣＯＬＯＫ  ＦＬＵＸ（登録商標）を２０ｇ／ｍ２配合した。バインダとして、アクリル樹脂系バインダを用い、粉末ろう（ろう材＋フラックス）に対して、重量比で２０％の量を配合した。
図１に示すように、アルミ合金基材の表面に、各成分組成のろう付用組成物を、バーコーターを用いて塗布した後、１５０℃の温度で５分間乾燥させることにより、本発明に係るアルミ合金材及び従来のアルミ合金材を、成分組成毎に得た。
【００３４】
［ろう付性の評価］
各成分組成の塗膜を有した塗布板材を水平材（６０ｍｍ×２５ｍｍ）とし、ベア（未塗布）板材を垂直材（５５ｍｍ×２５ｍｍ）として使用し、逆Ｔ字型流動性試験にてろう付性の評価を行った。
塗膜厚を含むろう付前の上記水平材板厚を「ｔ０」、ろう付後の水平材板厚を「ｔ」、ろう付前の水平材の膜厚を「Ｌ」として、次式（１）にて流動係数Ｋを求めた。
Ｋ＝（ｔ０−ｔ）／Ｌ・・・（１）
上記（１）式を用いて、各実施例及び比較例毎の流動係数Ｋを算出し、以下の評価基準で判定した。
（１）◎：流動係数Ｋが０．８以上であった。
（２）○：流動係数Ｋが０．７以上０．８未満であった。
（３）△：流動係数Ｋが０．６以上０．７未満であった。
（４）×：流動係数Ｋが０．６未満であった。
【００３５】
［成形性の評価］
上記作製工程にて作製した各実施例及び比較例のサンプル板材に、手動プレスポンチを用いて大きさが５ｍｍ×１５ｍｍの角孔を成形加工した後、角孔周辺部の塗膜剥離状況を観察し、以下の評価基準で成形性を判定した。
（１）◎：剥離が無かった。
（２）○：剥離が殆どみられなかった。
（３）△：剥離が若干みられた。
【００３６】
各実施例及び比較例の組成成分、及び評価試験結果の一覧を表１に示す。
【００３７】
【表１】
2006305602.tif 000003
【００３８】
表１に示すように、実施例１〜６の欄に記載した例では、塗膜を、Ｓｉ粉末からなる下層と、Ａｌ若しくはＡｌ−Ｓｉ系合金粉末を含む上層とからなる２コート塗膜とし、Ｓｉの総含有量を２２ｇ／ｍ２以上とするとともに、塗膜総量を１１０ｇ／ｍ２以下としており、ろう付性及び成形性の評価が◎又は○であった。また、実施例１〜６では、Ｓｉ下層含有量のＡｌ含有量に対する比を重量比で８０％以下とするとともに、上層のＡｌ−Ｓｉ系合金粉末中のＳｉ含有量を５０％以下としており、ろう付性の評価が上述の結果となった。
【００３９】
また、実施例７及び８では、Ｓｉ下層含有量のＡｌ含有量に対する比が８０％を超えており、ろう付性の評価が△であったものの、成形性の評価は◎であった。
実施例９では、上層に含まれるＡｌ−Ｓｉ粉末中のＳｉの割合が６０％であり、ろう付性の評価が△であったものの、成形性の評価は○であった。
実施例１０では、塗膜総量が１３２ｇ／ｍ２であり、成形性の評価が△であったものの、ろう付性の評価は◎であった。
実施例１１では、Ｓｉ総含有量が２２ｇ／ｍ２未満であり、ろう付性の評価は△であったものの、成形性の評価は○であった。
【００４０】
これに対し、比較例１では、純Ｓｉ粉末からなる下層のみの１層構成としたため、成形性の評価が◎であったものの、ろう付性の評価が×となった。
【００４１】
上記結果により、アルミ合金材表面のろう付用生成物からなる塗膜を、Ｓｉ粉末からなる下層と、Ａｌ若しくはＡｌ−Ｓｉ系合金粉末を含む上層とからなる２コート塗膜とし、Ｓｉの総含有量を２２ｇ／ｍ２以上とするとともに、塗膜総量を１１０ｇ／ｍ２以下とした場合に、高い成形性を有するとともに、ろう付性に優れた熱交換器用アルミニウム合金材が得られることが明らかとなった。
【図面の簡単な説明】
【００４２】
【図１】本発明の熱交換器用アルミニウム合金材の一例を示す断面図である。
【図２】本発明の熱交換器用アルミニウム合金材からなるヘッダータンクを用いた熱交換器の一例を示す概略図である。
【図３】本発明の熱交換器用アルミニウム合金材からなる上部タンクを用いたラジエータの一例を示す部分断面図である。
【符号の説明】
【００４３】
１…熱交換器用アルミニウム合金材（アルミ合金材）、１ａ…アルミ合金基材、２…塗膜（ろう付用組成物）、２１…下層、２２…上層、１１…熱交換器、１２ａ、１２ｂ…ヘッダータンク（ヘッダー）、２１…ラジエータ、２２…上部タンク（ヘッダー）
【図１】
2006305602.tif 000004
【図２】
2006305602.tif 000005
【図３】
2006305602.tif 000006